(57)【要約】  【課題】  モルタル目地材の問題点を解消して、施工後に割れやヒビが発生し難く、しかも、モルタルの利点である水拭きによるタイル材表面からの除去も容易に行えるようにする。  【解決手段】  建築物の外装壁面を構成し下地面にタイルを貼り付けて仕上げる構造であって、下地面２０に互いの間に目地隙間をあけて配置され下地面２０に接着されるタイル材３０と、水系エマルジョン樹脂からなり目地隙間に埋め込まれる伸び率３０〜２０００％の弾性目地材３４とを備える。【選択図】  図１
2006161516.tif 000002
【特許請求の範囲】
【請求項１】
建築物の外装壁面を構成し下地面にタイルを貼り付けて仕上げる構造であって、
前記下地面に互いの間に目地隙間をあけて配置され下地面に接着されるタイル材と、
水系エマルジョン樹脂からなり前記目地隙間に埋め込まれる伸び率３０〜２０００％の弾性目地材と
を備えるタイル仕上げ構造。
【請求項２】
前記目地隙間の幅が５〜１２ｍｍ、目地隙間を埋める前記弾性目地材の厚みが５〜２０ｍｍである
請求項１に記載のタイル仕上げ構造。
【請求項３】
請求項１〜２の何れかに記載のタイル仕上げ構造を施工する方法であって、
前記下地面に前記タイル材を配置し接着する工程（ａ）と、
前記タイル材間の目地隙間に、水系エマルジョン樹脂材料からなり、硬化後の伸び率３０〜２０００％である弾性目地剤を充填する工程（ｂ）と、
前記弾性目地剤が硬化する前に、弾性目地剤の表面を含むタイル材の表面を水拭きして、タイル材の表面に付着した弾性目地剤を拭き取る工程（ｃ）と
を含むタイル仕上げ施工方法。
【請求項４】
請求項１〜２の何れかに記載のタイル仕上げ構造を備えた壁面パネルであって、
前記壁面パネルの支持構造となる鋼枠と、
前記鋼枠の外装面側になる表面に配置される外装板材と、
前記外装板材の表面に互いの間に目地隙間をあけて配置され下地面に接着される前記タイル材と、
前記目地隙間に埋め込まれる前記弾性目地材と
を備えるタイル仕上げ壁面パネル。
【発明の詳細な説明】
【技術分野】
【０００１】
本発明は、タイル仕上げ構造、施工方法および壁面パネルに関し、詳しくは、住宅等の建築物の外装壁面を、タイルを貼り付けて仕上げるタイル仕上げ構造と、このようなタイル仕上げ構造の施工方法と、このようなタイル仕上げ構造を備えた壁面パネルとを対象にしている。
【背景技術】
【０００２】
建築物の外装壁面をタイル貼り付けによって仕上げる工法は、古くから知られ多くの建築物に採用されている。
一般的なタイル仕上げは、建築物の外装壁面に施工された外装下地材の表面に、モルタルなどを接着剤にしてタイル材を貼り付ける。タイル材同士の間には目地隙間があけられる。目地隙間にはモルタルを埋め込んで塞ぐ。モルタルは、流動性のある状態で目地隙間に埋め込んだ後、コテなどを使って表面を平らに均したり、目地隙間の外側のタイル材表面にはみ出したモルタルを取り除いたりする。モルタルの硬化が進行する前であれば、タイル材の表面を水拭きするだけで、タイル材の表面に付着したモルタルを容易に拭き取ることができる。
【０００３】
モルタルの代わりになる樹脂系の目地材も提案されている。
特許文献１には、イソブチレン系ポリマー、エポキシ樹脂、シラノール縮合触媒、エポキシ樹脂硬化剤などを配合した硬化性樹脂組成物が、タイル材の接着剤および目地剤として有用であることが示されている。
特許文献２には、樹脂成分、充填剤、顔料などからなる粒状の樹脂目地材が提案されている。この粒状の樹脂目地材は、目地隙間に充填したあと、コテなどで圧力を加えることで粒同士が結合一体化する。タイル表面に付いても、圧力を加えなければ接合しないので、容易に除去できると説明されている。
【特許文献１】特開２０００−７８６１号公報
【特許文献２】特開２００１−２３４６２６号公報
【発明の開示】
【発明が解決しようとする課題】
【０００４】
従来のタイル仕上げ構造では、建築物の施工後、長い期間を経過したり、地震などで大きな外力が加わったりすると、タイル同士の目地隙間を埋めるモルタルに、割れやヒビが発生して、壁面の外観を損ない、耐水性が低下するという問題がある。
建築物の壁面は、経時的に徐々に変形することがある。地盤の沈下やずれ、地震などで加わる外力が壁面を変形させる原因になる。夏期と冬期との熱膨張収縮の差によって、壁面の全体あるいは局部的に変形することもある。
壁面が変形すると、タイル同士がずれ、目地隙間が変形する。その結果、比較的に脆く柔軟性に乏しいモルタル硬化物に、割れやヒビが発生することになる。
【０００５】
特許文献１に記載されたような樹脂系の目地材は、その配合を工夫することで、モルタルに比べて、弾性を高め、変形への追随性を向上することができる。目地隙間が変形しても、目地材に割れやヒビが入り難くできる。ところが、樹脂系の目地材は、目地施工時にタイル材の表面に付着すると、容易に除去できず、タイル材の表面が汚くなってしまうという欠点がある。水拭きによるタイル材表面からの除去は困難である。そのため、タイル材の表面に目地材が付着しないように、タイル材のうち目地隙間の周辺を、マスキングテープで覆っておくような面倒な作業が必要になる。
特許文献２に記載された粒状の樹脂目地材は、タイル材の表面を汚すことは少ないが、タイル材の表面に付着した粒を不用意に押さえるとタイル材の表面に接合される心配がある。また、粒状の樹脂目地材は圧密により接合一体化されたとしても、弾力的な変形能力は劣り、伸びが少ない。そのため、モルタルと同様に、壁面の変形による割れやヒビの問題が残る。
【０００６】
本発明の課題は、タイル用の目地材として従来使用されていたモルタルの問題点を解消すると同時に、モルタルの利点である水拭きによるタイル材表面からの除去が容易に行えるようにすることである。
【課題を解決するための手段】
【０００７】
本発明にかかるタイル仕上げ構造は、建築物の外装壁面を構成し下地面にタイルを貼り付けて仕上げる構造であって、前記下地面に互いの間に目地隙間をあけて配置され下地面に接着されるタイル材と、水系エマルジョン樹脂材料からなり前記目地隙間に埋め込まれる伸び率３０〜２０００％の弾性目地材とを備える。
〔建築物の外装壁面および下地面〕
建築物としては、住宅や店舗、公共施設など、建築物の外装壁面をタイル仕上げによって仕上げることが有用な建築物に適用でき、特に制限はない。
建築物の外壁は、コンクリート躯体や鉄骨などで構築された構造体に、外装構造および内装構造、さらには壁内部構造を施工して構築される。
【０００８】
タイル仕上げ構造は、屋外に面する外装構造に適用される。
タイル仕上げを施す外装壁面には下地面を有する。下地面は、タイル材の貼り付けが可能な外装下地材料で構成される。窯業系のサイディングボードなどが使用できる。複数の建材を重ねたり、外装構造の内部に通気空間を配置したり、桟材を介して外装建材を取り付けたりすることもできる。
〔タイル材〕
下地面に互いの間に目地隙間をあけて配置され下地面に接着される。
タイル材の材料および形状、構造、さらに製造方法などは、通常の建築用のタイル材と共通する技術が適用できる。
【０００９】
タイル材の材料には、陶器やセラミック、セメント硬化物、合成樹脂などが使用される。複数の材料を組み合わせた複合材料も使用できる。タイル材には、成形硬化されたもの、成形後に焼成硬化されたものがある。タイル材の表面には釉層やコーティング層を設けることもできる。
タイル材の形状は、基本的には矩形であるが、矩形以外の多角形、円形、直線と曲線を組み合わせたより複雑な形状なども採用される。タイル材の表面に凹凸模様を有していたり、タイル材の裏面に凹溝や突起を有していたりするものもある。
〔弾性目地材〕
水系エマルジョン樹脂材料からなり、目地隙間に埋め込まれ、伸び率３０〜２０００％である。
【００１０】
水系エマルジョン樹脂材料は、微細な樹脂粒子が水に分散されたエマルジョン形態の材料である。このようなエマルジョン状態で流動性を有する弾性目地剤を、目地隙間に充填する。充填後、水が蒸発したりして無くなれば、樹脂粒子が一体的に結合して硬化物になる。硬化後の伸び率が３０〜２０００％である。硬化前の状態、あるいは、硬化がそれほど進行していない状態では、弾性目地剤を容易に拭き取ることができる。濡れた布であれば、より拭き取り易くなる。タイル材などの表面に付いた弾性目地剤は、水で洗い流すこともできる。
弾性目地剤を構成する水系エマルジョン樹脂材料の樹脂には、通常の水系エマルジョン樹脂材料と同様の樹脂が使用でき、例えば、アクリル樹脂が挙げられる。樹脂をエマルジョン化する方法や処理条件は、通常の水系エマルジョン樹脂材料の技術が適用できる。
【００１１】
弾性目地剤には、水系エマルジョン樹脂のほかに、各種の硬化剤や充填剤、体質顔料、着色剤などを配合しておくことができる。これらの添加材料は、通常の目地剤に使用されている技術が適用できる。
弾性目地剤の配合は、樹脂固形分を３５〜６５重量％に設定することができる。
弾性目地剤が硬化してできる弾性目地材の特性のうち、前記した伸び率は４０〜１５００％が好ましく、５０〜１２００％がより好ましい。伸び率が小さ過ぎると、施工後の割れやヒビが生じ易くなる。伸び率が大き過ぎると、強度的に弱くなり、施工後に損傷し易くなる。伸び率は、ＪＩＳ３号ダンベル試験片を用いて常法にしたがって測定された値で規定する。
【００１２】
〔施工方法〕
基本的には、通常のモルタルを目地材に用いるタイル仕上げ施工方法と共通する技術が適用できる。
工程（ａ）：
下地面にタイル材を配置し接着する。
タイル材は、互いの間に目地隙間をあけて配置する。目地隙間の幅は、タイル材の寸法や施工条件によっても異なるが、通常、５〜１２ｍｍに設定できる。目地隙間が狭過ぎると、伸びの良い弾性目地材でも、目地隙間の変形に対応することが難しい。目地隙間が広過ぎると、弾性目地材を施工するのに大量の目地弾性剤が必要になり、タイル材に比べると強度に劣る弾性目地材が損傷したりするのが目立ち、外観意匠的にも好ましくない。
【００１３】
接着剤は、下地面の全面に塗工しておいてもよいし、タイル材の裏面に塗工しておくこともできる。勿論、両面に塗工しておいてもよい。接着面に、筋状や格子状、点状に塗工しておくこともできる。モルタルなどの団子状の接着剤を、下地面に断続的に盛り上げておき、タイル材を押し当てることで、接着剤を押し広げることもできる。
接着後における接着層の厚みを、１〜３ｍｍの範囲に設定できる。
工程（ｂ）：
タイル材間の目地隙間に弾性目地剤を充填する。
弾性目地剤は、目地用のモルタルと同様の粘性のある流動物の状態に調整しておく。水の添加量によって、作業性を調整することができる。弾性目地剤の充填作業は、モルタルと同様に、コテや目地コテを使用すればよい。注入ノズルや注入ガンから押し出して注入することもできる。
【００１４】
弾性目地剤は、目地隙間をタイル材の表面まで埋めるようにしてもよいし、タイル材の表面よりも少し低い位置まで充填することもできる。充填された弾性目地剤の表面を平坦に仕上げたり、レンズ状の曲線断面にしたり、段差を付けたりすることもできる。
弾性目地剤の充填量を、目地隙間の深さを超えない範囲に設定する。通常、５〜２０ｍｍの範囲に設定できる。硬化後の弾性目地材の厚みが４〜１８ｍｍになる範囲に設定できる。硬化時に収縮変形する場合は、その分を見越して充填量を設定する。
工程（ｃ）：
弾性目地剤が硬化する前に、弾性目地剤の表面を含むタイル材の表面を水拭きして、タイル材の表面に付着した弾性目地剤を拭き取る。
【００１５】
通常のモルタル目地材における水拭き作業と同様の道具や作業手順が採用できる。水を含んだ布を使用したり、水をつけたヘラや均し工具を使用したりすることもできる。タイル材の表面に水を流したあと拭き取ることもできる。タイル材の表面に付着した弾性目地剤を拭き取るだけでなく、目地隙間の弾性目地剤の表面を平らに均したり平滑にしたり所望の形状に整えたりすることもできる。
弾性目地剤は、経時的に硬化する。弾性目地剤を目地隙間に充填した直後は、弾性目地剤が柔らか過ぎる場合には、少し時間をおいてから、弾性目地剤の拭き取り作業を行うことができる。
【００１６】
この作業工程が終了した後は、弾性目地剤が十分に硬化して、弾性目地材となるまで、放置しておく。硬化した弾性目地材が形成されれば、タイル材の施工は完了する。
〔壁面パネル〕
基本的な構造は、通常の工業化住宅などの外壁に利用されている壁面パネルと共通する材料および構造、製造技術が適用できる。このような基本構造に、タイル仕上げ構造を組み合わせる。
壁面パネルは、壁面パネルの支持構造となる鋼枠と、鋼枠の外装面側になる表面に配置される外装板材と、外装板材の表面に互いの間に目地隙間をあけて配置され下地面に接着される前記タイル材と、目地隙間に埋め込まれる弾性目地材とを備える。
【００１７】
壁面パネルの全体形状は、通常、矩形の厚板状をなす。建築物の構造や壁面パネルの施工場所によっては、矩形以外の平面形状や、曲面状の壁面パネルも使用される。
鋼枠は、形鋼材などを枠状に組み立てて溶接やボルト締結で結合一体化したものである。必要に応じて補強材を設けたり、施工時に壁面パネルを連結固定するためのボルト孔や係合片などを設けたりする。
外装板材は、タイル材を取り付けるための下地面になるとともに、鋼枠とともに壁面パネルの構造強度を負担したりする。
タイル材は、前記したタイル仕上げ構造の説明と同様に、接着剤で下地面に貼り付けられ、タイル材の目地隙間を弾性目地材で埋める。タイル材の貼り付け、弾性目地材となる弾性目地剤の充填、はみ出した弾性目地剤の拭き取りなどの作業を、工場生産に適した機械化装置で自動化することもできる。弾性目地剤の拭き取りが容易であれば、熟練した技術者でなくても、十分に満足できる品質で仕上げることができる。
【発明の効果】
【００１８】
本発明にかかるタイル仕上げ構造、施工方法および壁面パネルは、目地隙間を埋める目地材として、水系エマルジョン樹脂材料からなり硬化後の伸びに優れた弾性目地材を使用していることにより、施工後に目地隙間が変形しても、容易に追随することができ、割れやヒビの発生が防止できる。しかも、水系エマルジョン樹脂材料からなるので、硬化する前であれば、水拭きによる除去が可能である。モルタルと同様に、目地隙間にコテなどで埋めたあと、タイル材の表面に付着した弾性目地材を水拭きによって容易に取り除くことができる。マスキングテープによるマスキング作業は不要である。
【発明を実施するための最良の形態】
【００１９】
図１に示す実施形態は、住宅の屋外側に面する外装壁面に適用した場合を示す。但し、図１では、仕上げ構造に関係の少ない外壁内部および内装側の構造は省略している。
外装壁面に施工された下地材１０の表面に、サイディングボードなどの外装建材２０が施工されている。外装建材２０は、互いの間をシーリング材２２で埋めている。このシーリング材２２は、外壁の仕上げ表面には露出しないので、通常のシーリング材料を用いることができる。外装建材２０の表面の一部にシーリング材２２が付着したままになっても、それほど問題はない。
外装建材２０の表面に、接着剤層３２を介してタイル材３０が貼り付けられる。接着剤層３２を構成する接着剤は、樹脂系あるいは無機系の接着剤の何れでもよい。モルタルを使用することもできる。図では、接着剤層３２が、外装建材２０の表面全体に一様に形成されている状態を示しているが、タイル材３０の位置に合わせて団子状に接着剤層３２を配置しておいてもよい。
【００２０】
タイル材３０は、例えば、矩形状のセラミック材料やセメント硬化材料などからなる。タイル材３０を縦横に間隔をあけて敷き詰めている。各タイル材３０の側端同士が対面する個所には目地隙間が構成される。
タイル材３０の目地隙間には弾性目地材３４が埋めこまれている。弾性目地材３４は、水系エマルジョン樹脂材料で構成されている。弾性目地材３４の施工は、水を含んで流動性を有する状態の弾性目地剤を目地隙間に充填する。目地隙間への充填作業はモルタル目地材と同様のコテなどの目地工具が使用できる。その後、弾性目地剤が硬化することによって、弾性的に変形して伸びの優れた弾性目地材３４となる。タイル材３０の表面に弾性目地剤がはみ出して付着した場合は、水を含ませた布で拭いたり、タイル材３０の表面に水を流したりすることで、タイル材３０の表面から弾性目地剤を簡単に取り除くことができる。
【００２１】
タイル材３０の施工が完了し、目地隙間に充填された弾性目地剤が十分に硬化して弾性目地材３４が両側のタイル材３０と強力に接合された状態では、壁面が変形し、目地隙間が変形したとしても、弾性目地材３４が容易に追随して弾性変形することができるので、弾性目地材３４に割れやヒビが入ることはない。また、十分に硬化した弾性目地材３４は、雨などの水濡れに対しても十分に耐え、目地隙間から流れ出したり、水分が浸入したりするような問題は起こらない。
〔外壁パネル〕
図２に示す実施形態は、前記実施形態と同様のタイル仕上げ構造を、外壁パネルに適用した場合である。
【００２２】
外壁パネルＰは、Ｃ形鋼材を矩形枠状に組み立て溶接して構築された鋼枠４０を、基本構造とする。鋼枠４０の両面に、外壁を構成する外装部材および内装部材がそれぞれ取り付けられる。
鋼枠４０の施工時に屋外側になる面（図では上面）に、外装下地板１０、外装建材２０、タイル材３０が順次取り付けられている。各部材の材質や施工手順は、前記した実施形態の場合と共通するので、説明は省略する。
鋼枠４０の施工時に屋外側になる面（図では下面）には、内装下地板や吸音板、内装仕上げ材などの内装材５０が取り付けられている。
【００２３】
鋼枠４０の内部空間には、ガラスウールなどからなる断熱材層４２が収容されている。
このような外壁パネルＰは、生産工場で予め製造しておく。完成した外壁パネルＰを、建築現場に搬入し、建築物の土台にボルト締結などで固定したり、外壁パネルＰ同士を連結固定したりすることで、建築物の外壁が構築される。外壁パネルＰを施工するだけで、外壁の耐力構造から内装および外装の全ての構造が構築できる。勿論、必要に応じて、外壁パネルＰ同士の間隔を幕板で覆ったり、内装側に壁紙や内装塗装による仕上げを行ったりすることも行われる。
外壁パネルＰの場合、施工状態では、建築物を構成する複数の外壁パネルＰが、それぞれの外壁パネルＰ毎が一体となって変形することで、建築物全体の構造強度を確保したり、地震等の大きな外力を逃がしたりする機能を果たす。このとき、外壁パネルＰはある程度の弾性変形を許容できるようになっている。外壁パネルＰが変形するときは、タイル材３０および弾性目地材３４も変形することになる。このような外壁パネルＰの変形があっても、弾性目地材３４は、弾力的に伸び縮みすることで、割れやヒビが発生することを確実に防止することができる。
【産業上の利用可能性】
【００２４】
本発明は、例えば、住宅の外壁施工に適用できる。外観意匠性に優れたタイル仕上げ構造を、簡単かつ美麗に施工することができる。しかも、地震等の外力が加わっても目地材の割れやヒビが発生し難く、長期間にわたって、高品質の仕上げ状態を維持することができる。
【図面の簡単な説明】
【００２５】
【図１】本発明の実施形態を表すタイル仕上げ構造の断面図
【図２】別の実施形態となる外壁パネルの断面図
【符号の説明】
【００２６】
１０    外壁下地板
２０    外装建材
２２    シーリング材
３０    タイル材
３２    接着剤層
３４    弾性目地材
Ｐ      外壁パネル
【図１】
2006161516.tif 000003
【図２】
2006161516.tif 000004